(57)【特許請求の範囲】
【請求項１】
ポリ（トリメチレンテレフタレート）、ポリ（トリメチレンナフタレンジカルボキシレート）及びポリ（トリメチレンイソフタレート）からなる群から選ばれる３−ヒドロキシプロパノキシ末端ポリマー及び、溶融状態にある該３−ヒドロキシプロパノキシ末端ポリマーからのアクロレインの放出を減少させるために有効な量の、ナイロン６、ナイロン４,６、ナイロン６,６、ナイロン６,１０、ナイロン６,１２及びナイロン１２,１２からなる群から選ばれる溶融安定な有機窒素含有の安定化ポリマー、から成ることを特徴とする繊維製造用組成物。
【請求項２】
該安定化ポリマーの有効量が該３−ヒドロキシプロパノキシ末端ポリマーの重量に基づいて０.０１〜１０重量％である、請求項１記載の組成物。
【請求項３】
請求項１又は２の組成物を使用して３−ヒドロキシプロパノキシ末端ポリマーから繊維を製造する方法であって、
ａ）溶融状態にある３−ヒドロキシプロパノキシ末端ポリマーを、溶融状態にある該３−ヒドロキシプロパノキシ末端ポリマーからのアクロレインの放出を減少させるために有効な量の、溶融状態にある溶融安定な有機窒素含有の安定化ポリマーと接触させ、
ｂ）該３−ヒドロキシプロパノキシ末端ポリマーを紡糸して繊維を得る、
ことを特徴とする方法。
【請求項４】
ポリ（トリメチレンテレフタレート）、ポリ（トリメチレンナフタレンジカルボキシレート）又はポリ（トリメチレンイソフタレート）から繊維を製造する方法であって、
ａ）該ポリ（トリメチレンテレフタレート）ポリマー、ポリ（トリメチレンナフタレンジカルボキシレート）又はポリ（トリメチレンイソフタレート）から成るポリマーの溶融ブレンド（ｉ）を用意し、また、該ポリ（トリメチレンテレフタレート）ポリマー、ポリ（トリメチレンナフタレンジカルボキシレート）又はポリ（トリメチレンイソフタレート）の重量に基づいて０.０１〜１０重量％の、該ポリ（トリメチレンテレフタレート）ポリマー、ポリ（トリメチレンナフタレンジカルボキシレート）又はポリ（トリメチレンイソフタレート）からのアクロレインの放出を減少させるための、溶融状態にあるナイロン６、ナイロン４,６、ナイロン６,６、ナイロン６,１０、ナイロン６,１２及びナイロン１２,１２からなる群から選ばれる溶融安定なポリアミド安定化ポリマー（ｉｉ）を用意し、（ｉ）及び（ｉｉ）から請求項１の組成物をつくり、
ｂ）該組成物を紡糸して繊維を得る、
ことを特徴とする方法。
【発明の詳細な説明】
【０００１】
【発明の属する技術分野】
本発明は、プロセスの間で減少したレベルの分解生成物の放出を示すポリマー組成物に関する。本発明はさらに、ポリマー分解生成物の低い放出を伴うポリマー物品の成形加工（ｆａｂｒｉｃａｔｉｏｎ）のための方法に関する。
【０００２】
【発明の背景】
３−ヒドロキシプロパノキシ末端ポリマーは、アクロレイン放出という結果となる熱的分解プロセスとなりやすいという問題を有する。アクロレインは刺激性の化学物質であり、作業場においてはそのレベルは厳しく規制されている。すなわち、その空気中の含量は０．１ｐｐｍ未満に制限される［ＡＥＬ］。
【０００３】
【発明の要約】
本発明は、アクロレインの放出に関して改良された安定性の３−ヒドロキシプロパノキシ末端ポリマーを含む組成物を提供することによりこの問題を解決する。本発明は、溶融（ｍｏｌｔｅｎ）３−ヒドロキシプロパノキシ末端ポリマーを、該溶融ポリマーからアクロレインの放出を減少させるために有効な量の溶融安定な（ｍｅｌｔ  ｓｔａｂｌｅ）有機窒素含有の安定化化合物と接触させることにより製造される組成物を含む。
【０００４】
本発明は、低いレベルのアクロレインの放出を示す３−ヒドロキシプロパノキシ末端ポリマーからのポリマー物品の成形加工のための方法も含む。ここで該方法は、
ａ）溶融状態で該３−ヒドロキシプロパノキシ末端ポリマーを、溶融状態の該ポリマーからのアクロレインの放出を減少させるために有効量の溶融（ｍｅｌｔ）安定な有機窒素含有の安定化化合物と接触させ、そして
ｂ）該ポリマーを該物品へ成形加工する方法を含む。
【０００５】
【詳細な説明】
３−ヒドロキシプロパノキシ末端ポリマー、すなわち−Ｏ−ＣＨ2ＣＨ2ＣＨ2ＯＨ構造の末端基を有するこれらのポリマーは、溶融した場合、アクロレイン、ＣＨ2＝ＣＨＣＨＯの発生及び放出の結果となる分解（ｄｅｇｒａｄａｔｉｖｅ）プロセスとなる傾向がある。
【０００６】
３−ヒドロキシプロパノキシ末端ポリマーは１，３−プロパンジオール又はその化学的等価体から製造されるこれらのポリマーである。１，３−プロパンジオールは化学的に又は生物学的に製造できる。この明細書の目的のためには、用語３−ヒドロキシプロパノキシ末端ポリマーは、それに制限されるものではないが１，３−プロパンジオールジカルボキシレートポリマー、例えばポリ（トリメチレンテレフタレート）、ポリ（トリメチレンナフタレンジカルボキシレート）、ポリ（トリメチレンイソフタレート）並びにそれらの混合物及びコポリマーを含む。３−ヒドロキシプロパノキシ末端ポリマーで有用な他のジカルボン酸は１，４−シクロヘキサンジカルボン酸、１，３−シクロヘキサンジカルボン酸、コハク酸、グルタル酸、アジピン酸、セバシン酸及び１，１２−ドデカン二酸を含む。本発明のポリマーの製造で使用される合成のルートに依存して、ジカルボン酸は重合プロセスにジカルボン酸又はジカルボン酸のより低いジアルキルエステル、例えば、これらのジカルボン酸のジメチル、ジエチル、又はジプロピルエステルとして導入してもよい。
【０００７】
本発明のポリマーと共に使用できるコポリマーは、典型的には上で言及した任意のジカルボン酸及び１，３−プロパンジオール以外のジオールを含む。例えば存在するジオールの全モル数に基づいて３０モル％までのそのような他のジオールである。これらのジオールはエチレングリコール、１，４−ブタンジオール、１，２−プロパンジオール、ジエチレングリコール、トリエチレングリコール、１，３−ブタンジオール、１，５−ペンタンジオール、１，６−ヘキサンジオール、１，２−、１，３−及び１，４−シクロヘキサンジメタノール及びジオール若しくはポリオールとアルキレンオキシドとの反応生成物により製造される他のより長鎖のジオール及びポリオールを含む。
【０００８】
本発明のポリマーが混合物として使用される場合には、混合ポリマーは先に列記した任意の二酸又はジオールから製造できる。特に好適な混合物はポリ（エチレンテレフタレート）及びポリ（トリメチレンテレフタレート）を含む。
【０００９】
これらのポリマーは、市場で有用であるために高い分子量を有する。そのような分子量は、少なくとも０．１ｄｌ／ｇの固有粘度（ＩＶ）を有するポリマーにより特徴づけられることができ、それはＡＳＴＭ Ｄ２８５７．９５で記載されているように、既知のポリマー濃度の溶液の流動度（ｆｌｏｗ  ｔｉｍｅ）及び細管粘度計でのポリマー溶液の流動度を測定することにより決定できる。
【００１０】
ポリマーはホモポリマー又は混合物及びコポリマーであってよく、これらは少なくとも１０％の一以上の３−ヒドロキシプロパノキシ末端ポリマーを含む。例えば、９０％のポリ（エチレンテレフタレート）及び１０％のポリ（トリメチレンテレフタレート）−（安定化化合物として１重量％までのポリアミドポリマーを含む）を含む混合物は本発明が意図する（ｅｎｖｉｓｉｏｎｅｄ）範囲内のものである。
【００１１】
３−ヒドロキシプロパノキシ末端ポリマーと良く（ｉｎｔｉｍａｔｅｌｙ）混合される溶融安定な有機窒素含有の安定化化合物は、溶融安定な一級、二級及び三級アミンでそれは脂肪族か又は芳香族かであり、並びに脂肪族か又は芳香族のアミドから選択される。ポリマーの側鎖としてか又はポリマーの主鎖中にそのような官能基を含むポリマー、例えばポリアミド、及びポリアミドのコポリマー及び混合物も含まれる。
【００１２】
ポリアミドが使用される場合、それらは鎖状構造中で直鎖又は分枝であってよい。直鎖のポリアミドの例はモノマー（ｍｏｎｏｍｅｒｉｃ）ポリアミド、例えばポリ（カプロラクタム）、ナイロン６、及びビスモノマーポリアミド、例えばポリ（ヘキサメチレンジアミンアジペート）、ナイロン４，６、ナイロン６，６、ナイロン６，１０、ナイロン６，１２、ナイロン１２，１２又はそれらのコポリマー及び混合物を含む。ある種の芳香族ポリアミド、例えばポリ（ｐ−フェニレンテレフタルアミド）及びポリ（ｍ−フェニレンイソフタルアミド）も使用できる。トリ−、テトラ−又は多−官能性アミン、例えばビス（ヘキサメチレントリアミン）又はＢＨＭＴの使用から製造されるポリアミドも使用できる。
【００１３】
３−ヒドロキシプロパノキシ末端ポリマーからアクロレインの放出を減少させるためには、安定化化合物が窒素を含みそしてポリマー溶融物中で安定であることだけが必要である。好適には安定化化合物は、ポリマーと良く混合されるために、３−ヒドロキシプロパノキシ末端ポリマーの溶融物中で液体状態であるだろう。典型的には化合物は、溶融３−ヒドロキシプロパノキシ末端ポリマー中で安定性を達成するのに十分な分子量である。その場合においては化合物の液体状態は溶融状態となろう。安定化はまたポリマー中の着色を導入したり又は引き起こすべきではない。上で記載されたようなポリアミドはこれらの特性をすべて満たし、従って安定化化合物の好適なクラスである。
【００１４】
如何なる理論によっても制限されることを意味するものではないが、溶融安定な有機窒素含有の安定化化合物中の窒素官能性が、アクロレインを発生させる分解の経路を妨げるか又は停止させるためにポリマー鎖の３−ヒドロキシプロパノキシ末端又はそれらの分解生成物（ｄｅｇｒａｄａｔｉｏｎ  ｐｒｏｄｕｃｔ）と相互作用する（ｉｎｔｅｒａｃｔ）か或いは発生したアクロレインの放出を妨げるか又は防止するために分子レベルでアクロレインと相互作用するためと考えられている。アミン（一級、二級及び三級）とアルデヒドとの間の反応が他の付加物を与えることは文献に詳細に記載されている。アミンとアルデヒドとの間の反応の概要についてはＲｅｃ．Ｃｈｅｍ．Ｐｒｏｇ．，２９，８５−１０１（１９６８）を参照されたい。
【００１５】
本発明の組成物中に存在する溶融安定な有機窒素含有の安定化化合物の量は、アクロレインの放出の減少に有効な量として規定される。これは一般に存在する３−ヒドロキシプロパノキシ末端ポリマーの量に基づいて１０重量％未満である。１重量％が有効であることが示された（ｄｅｍｏｎｓｔｒａｔｅｄ）。有効な量の範囲は約０．０１重量％から約１０重量％の間である。
【００１６】
３−ヒドロキシプロパノキシ末端ポリマー、コポリマー及び混合物から製造される物品の製造（Ａｒｔｉｃｌｅｓ  ｏｆ  ｍａｎｕｆａｃｔｕｒｅ）は、繊維（単成分、二成分、例えばポリ（エチレンテレフタレート又は多成分）を有する二成分）、フィラメント、フィルム、注型品（ｃａｓｔｉｎｇｓ）及び成型品を含むことができる。これらの物品の製造は一般に出発ポリマーが製造プロセスのあるいくつかの段階で溶融状態であることが必要である。この溶融段階の間にアクロレインの放出がもっとも行われる（ｐｒｅｖａｌｅｎｔ）。
【００１７】
３−ヒドロキシプロパノキシ末端ポリマー及び溶融安定な有機窒素含有の安定化化合物を含む組成物は、固体形態の溶融安定な有機窒素含有の安定化化合物と混合したフレーク又はペレット形態の３−ヒドロキシプロパノキシ末端ポリマーから生成することができる。結果として得られる混合物はその後、良好な（ｉｎｔｉｍａｔｅ）ポリマー混合物を生成するために、溶融処理、すなわち押出機に導入することができる。代わりに溶融安定な有機窒素含有の安定化化合物は、３−ヒドロキシプロパノキシ末端ポリマーの溶融した流れに導入しそして混合することができる。ポリアミド又はコポリアミド又はポリアミド混合物が溶融安定な有機窒素含有の安定化化合物として使用される場合には、この物質は、３−ヒドロキシプロパノキシ末端ポリマーの溶融物中に溶融物として処理（ｐｒｏｃｅｓｓｉｎｇ）又は供給する前に、３−ヒドロキシプロパノキシ末端ポリマーと乾燥混合することができる。溶融安定な有機窒素含有の安定化化合物の窒素官能性を含むオリゴマーを、３−ヒドロキシプロパノキシ末端ポリマーの溶融物に混合してもよい。３−ヒドロキシプロパノキシ末端オリゴマーの固相化（ｓｏｌｉｄ  ｐｈａｓｉｎｇ）は、オリゴマー性又はポリマー性の窒素含有の安定化化合物の存在下で起こることができる。これらの場合のすべてにおいて、３−ヒドロキシプロパノキシ末端ポリマー及び安定化化合物は、前者が溶融状態の場合には互いに接触する。この溶融物から成形加工された結果として得られた物品、例えばフィラメント、フィルム、又は成型品は、その後周囲の雰囲気中で有害な量のアクロレインの存在を伴わない。
【００１８】
この後の実施例において、紡糸試験が、状態調節（ｃｏｎｄｉｔｉｏｎｉｎｇ）容器、スクリュー装置、１０５０孔のステープル紡糸口金を有する紡糸パック（ｓｐｉｎｎｉｎｇ  ｐａｃｋ）を備え、毎時３９ポンド（１７．７ｋｇ）の処理量及びポリマー滞留時間が約５分である紡糸装置で行われた。それぞれのポリマー品（ｉｔｅｍ）を充填する前にスクリューを運転停止し、状態調節容器を洗浄した。スクリューを始動させる前に、それぞれのポリマー品を１６０℃の循環ガスを用いて３０分間状態調節（ｃｏｎｄｉｔｉｏｎｉｎｇ）した。すべてのサンプルはスクリュー系が安定してから３０分後に採取した。アクロレインの測定のためにはＮＩＯＳＨ法 ＮＩＯＳＨ ２５３２Ｍが使用された。
【００１９】
【実施例】
比較例１及び２
ビス（３−ヒドロキシプロピル）テレフタレートの重縮合を介して製造される、１．０２ｄｌ／ｇの固有粘度を有するポリ（トリメチレンテレフタレート）ポリマーペレットのサンプルを、２７４℃に維持した溶融紡糸装置へ導入した。３０分の紡糸の後、紡糸口金（ｓｐｉｎｎｅｒｅｔ）の下４インチ（１０．１６ｃｍ）及び糸束（ｙａｒｎ ｂｕｎｄｌｅ）の前５インチ（１２．７ｃｍ）で空気のサンプリングを行った。サンプルの採取を１５分間（毎分空気１リットル）及び３０分間行った。結果をそれぞれ比較例１及び２として表１に示す。
【００２０】
実施例１及び２
溶融紡糸装置への供給物が９９（重量）％のポリ（トリメチレンテレフタレート：上と同じバッチ）及び１重量％の市販のナイロン６ポリマー（４０ＲＶ、０．０２５％ＴｉＯ2含有、Ｎｙｌｍｅｘ社、Ｍｏｎｔｅｒｒｅｙ、Ｍｅｘｉｃｏから入手）の物理的混合物から成ることを除いて、紡糸を比較例１と同様に行った。１５分及び３０分空気サンプルからのデータを表１にそれぞれ実施例１及び２として示す。
【００２１】
実施例３及び４
溶融紡糸装置への供給物が９５（重量）％のポリ（トリメチレンテレフタレート：上と同じバッチ）及び５重量％の市販のナイロン６ポリマー（４０ＲＶ、０．０２５％ＴｉＯ2含有、Ｎｙｌｍｅｘ社、Ｍｏｎｔｅｒｒｅｙ、Ｍｅｘｉｃｏから入手）の物理的混合物から成ることを除いて、紡糸を比較例１（及び実施例１）と同様に行った。１５分及び３０分空気サンプルからのデータを表１にそれぞれ実施例３及び４として示す。
【００２２】
【表１】
0004716576.tif 000002
【００２３】
これらの結果は、３−ヒドロキシプロパノキシ末端ポリマーと接触するように溶融物中に存在するために、ポリアミドがポリマー中に取り込まれる場合には、溶融状態から３−ヒドロキシプロパノキシ末端ポリマーの成形加工の間に、少なくとも約１０倍のアクロレインの放出が減少することを示す。さもなければアクロレインの放出が起こる。ポリアミドの代わりに又は加えて他の溶融安定な有機窒素含有の安定化化合物が使用される場合にも同様の結果を得ることができる。